(57)【要約】【課題】現像剤の帯電性を均一にし、装置使用初期に発生するネガゴーストを改善し、不良画像の出ない技術を提供する。【解決手段】  装置本体の使用を開始する以前に、装置本体内にトナーが存在しない状態で現像スリーブ１０と現像ブレード９との接触部に潤滑剤が塗布された現像装置において、潤滑剤は、二種類以上のポリマー粒子により構成され、少なくとも一種類のポリマー粒子は、平均円形度が０．９０以上である球形であって、トナーの極性とは逆極性のポリマー粒子であり、少なくとも一種類のポリマー粒子は、鱗片形状の不定形であって、トナーの極性と同極性のポリマー粒子であることを特徴とする。【選択図】  図１
2006106625.tif 000002
【特許請求の範囲】
【請求項１】
装置本体内に収納される現像剤を担持する現像剤担持体と、
前記現像剤担持体上に担持される現像剤の層厚を規制して現像に供する現像剤の量を調整する現像剤規制部材と、
を備え、
装置本体内に現像剤を収納して装置本体の使用を開始する以前に、装置本体内に現像剤が存在しない状態で前記現像剤担持体と前記現像剤規制部材との接触部に潤滑剤が塗布された現像装置において、
前記潤滑剤は、二種類以上のポリマー粒子により構成され、
前記二種類以上のポリマー粒子のうち少なくとも一種類の第一種ポリマー粒子は、平均円形度が０．９０以上である球形であって、装置本体内に収納される現像剤の極性とは逆極性のポリマー粒子であり、
前記二種類以上のポリマー粒子のうち少なくとも一種類の第二種ポリマー粒子は、鱗片形状の不定形であって、前記現像剤の極性と同極性のポリマー粒子であることを特徴とする現像装置。
【請求項２】
前記第一種ポリマー粒子の重量平均粒径が０．０１〜３μｍであり、
前記第二種ポリマー粒子の重量平均粒径が１〜６μｍであり、
重量平均粒径において、（前記第一種ポリマー粒子）＜（前記第二種ポリマー粒子）の関係があることを特徴とする請求項１に記載の現像装置。
【請求項３】
装置本体内に収納される現像剤は、
重量平均粒子径が５〜１２μｍであり、
かつ、該現像剤の円相当径３μｍ以上の粒子において、円形度が０．９００以上の粒子を個数基準の累積値で９０％以上有し、
かつ、円形度０．９５０以上の粒子の個数累積基準値Ｙとトナー重量平均粒子径Ｘの関係が、
Ｙ≧ｅｘｐ５．５１×Ｘ−０．６４５ 
（但し、５．０＜Ｘ≦１２．０）
を満たす現像剤であることを特徴とする請求項１または２に記載の現像装置。
【請求項４】
少なくとも請求項１〜３のいずれかに記載の現像装置を有し、画像形成装置本体に着脱可能に構成されたことを特徴とするプロセスカートリッジ。
【請求項５】
前記プロセスカートリッジは、前記現像装置によって現像作用が行なわれる像担持体を有することを特徴とする請求項４に記載のプロセスカートリッジ。
【請求項６】
像担持体と、この像担持体に現像作用を行なう請求項１〜３のいずれかに記載の現像装置と、を備えることを特徴とする画像形成装置。
【発明の詳細な説明】
【技術分野】
【０００１】
本発明は、シート等の記録媒体上に画像を形成する機能を備えた、例えば、複写機、プリンタ、あるいは、ファクシミリ装置などの画像形成装置に関し、特に、これらの装置に備えられる、現像装置やプロセスカートリッジに関するものである。
【背景技術】
【０００２】
先ず、図４を参照しながら従来の電子写真方式を採用する画像形成装置について説明する。
【０００３】
図４に示したように、一般的な画像形成装置においては、回転自在な潜像担持体としての感光体１０１、感光体１０１に対して従動回転し、感光体１０１を所定の電位に帯電させる帯電装置１０２、感光体１０１上に静電潜像を形成する露光装置１０３、感光体１０１上の静電潜像を現像して顕像化する現像装置１０４、感光体１０１上の可視像をシートに転写する転写装置１０５、可視像を永久画像として定着する定着装置１０８、シートに転写しきれずに感光体１０１上に残留した現像剤を回収するクリーニング装置１０６からなっている。
【０００４】
近年、これらの中の、感光体１０１、帯電装置１０２、現像装置１０４及びクリーニング装置１０６を一体的に組み込んで、画像形成装置本体に着脱可能に構成されたプロセスカートリッジとすることで、メインテナンスの必要がないユーザビリティーに優れた画像形成装置が提供されている。
【０００５】
図４に示した画像形成装置を製造する場合に、少なくとも、現像剤（以下、トナーと記す）１１１と、トナー１１１を担持・搬送する現像剤担持体（以下、現像スリーブと記す）１１０と、現像スリーブ１１０上のトナーコーティングを規制する現像剤規制部材（以下、現像ブレードと記す）１０９とにより構成されている現像装置の組立工程内において、外観検査等の品質確認を行う目的で、現像スリーブ１１０上にトナー１１１がコートされていない状態で、現像スリーブ１１０を一定時間回転させることが一般的に行われている。
【０００６】
しかしながら、このときに、現像ブレード１０９や現像スリーブ１１０上に摺擦傷ができたり、現像ブレード１０９がウレタンゴム等の弾性体で構成されていると、現像ブレード１０９と現像スリーブ１１０との摩擦抵抗によって、現像ブレード１０９が現像スリーブ１１０の回転方向にめくれてしまうことが懸念される。
【０００７】
このような製品が市場に出され、トナー１１１を用いての使用が実際に開始した場合には、現像スリーブ１１０上に均一で良好なトナーコーティングがなされない可能性がある。
【０００８】
この問題を解決するために、組立工程で、トナー１１１がコートされていない状態で現像スリーブ１１０を一定時間回転させる場合に、現像ブレード１０９の現像スリーブ１１０に当接する側の面に潤滑剤を塗布することが行われている。
【０００９】
この際に使用する潤滑剤は、現像スリーブ１１０上にトナー１１１がコートされ、現像装置が実際に使用され始めた初期段階においての現像特性や、現像スジの発生に関係するため、適正な帯電特性や形状等を有するものが選択して用いられている。
【００１０】
例えば、特許文献１では、平均粒径５〜３０μｍの球形シリコーン樹脂粒子を現像スリーブ上に粉体で塗布する方法が提案され、特許文献２では、平均粒径５〜４５μｍの樹脂粒子で、帯電量が適正なもの（球形ＰＭＭＡ（ポリメタクリル酸メチル）、ウレタン、アクリル、ポリスチレン、ＰＶＤＦ（ポリふっ化ビニリデン））、或いは不定形のシリコーン樹脂粒子を塗布する方法の提案がなされている。
【００１１】
また、最近では、特許文献３で平均円形度が０．９０以上で、現像規制部材と現像剤担持体上に存在する長手方向における潤滑剤の塗布量が０．２３〜１．４ｍｇ／ｃｍの球形ポリマー粒子であり、重量平均粒径が現像剤担持体の表面粗さＲｚよりも大きいポリマー粒子を採用する提案がなされている。
【特許文献１】特開平８−２１１７２８号公報
【特許文献２】特開平１１−１１９５５１号公報
【特許文献３】特開２００２−２７８２６２号公報
【特許文献４】特開平３−１９１３７０号公報
【発明の開示】
【発明が解決しようとする課題】
【００１２】
ところで、新しい（未使用の）現像装置においては、現像容器内のトナーは電荷付与されていない状態なので、現像ブレードと現像スリーブの当接部で電荷付与されても直ぐには適正なトナーの電荷まで至ることは難しい。よって、使い始めの段階においては十分な現像性を得られないことがあり、濃度が低めであったり、文字が細めになったりすることがある。
【００１３】
更には、トナーの電荷付与不足によるゴースト現象も現れる。
【００１４】
この場合のゴースト現象は、図５のように現像スリーブ１周前の画像がゴーストとなって現れるものである。
【００１５】
特に現像装置の使用初期の段階では、画像上最初の現像スリーブ１周目は濃くなり、その２周目以降は薄くなるというネガゴーストが目立つ。これはトナーが現像された後の現像スリーブ上のトナーが直ぐに適正な電荷量、コート量を得られないため、２周目以降での現像性が低下してネガゴーストが発生する。
【００１６】
この問題に対し、適正なトナー電荷が得られるようにトナー自身の帯電特性を上げて、現像装置使用初期の段階から現像性を高めに設定することができるが、トナーが寿命となる現像装置の使用後期（後半）においては逆にトナーの過剰な電荷付与により濃度低下を招くことが多い。
【００１７】
また、現像装置の使用初期の段階のみを検知して、画像形成装置本体の現像バイアスの設定などを現像性を高める側に変更して、濃度を高くする手段もあるが、この手段では現像スリーブ１周目と２周目以降の濃度差を解消することができなく対ゴースト現象への効果は小さい。
【００１８】
ここで、特許文献４の現像剤に対して逆極性に帯電する粒子層を設けて、現像剤の帯電付与効果を与える提案が、本発明者の鋭意検討により、ネガゴースト軽減にも効果があることがわかった。この手段はネガゴーストに対して非常に効果的であったが、本発明者が研究を重ねることにより、帯電性が比較的高いトナーを用いた場合では、白モヤ、縦スジ等の不良画像が発生する可能性があることがわかった。
【００１９】
比較的に帯電性の高いトナーにおいては、逆極性のポリマー粒子のみの潤滑剤を用いる
と、トナーと逆極性の球形ポリマー粒子が強く接触するところと、弱く接触、もしくは非接触である部分でのトナーの帯電量差が大きくなり不均一になったときに、その帯電性に応じて現像しムラ状になったりモヤ画像になったりするものである。
【００２０】
本発明は上記したような事情に鑑みてなされたものであり、現像剤の帯電性を均一にし、装置使用初期（装置寿命前半）に発生するネガゴーストを改善し、不良画像の出ない技術を提供することを目的とする。
【課題を解決するための手段】
【００２１】
上記目的を達成するために本発明にあっては、
装置本体内に収納される現像剤を担持する現像剤担持体と、
前記現像剤担持体上に担持される現像剤の層厚を規制して現像に供する現像剤の量を調整する現像剤規制部材と、
を備え、
装置本体内に現像剤を収納して装置本体の使用を開始する以前に、装置本体内に現像剤が存在しない状態で前記現像剤担持体と前記現像剤規制部材との接触部に潤滑剤が塗布された現像装置において、
前記潤滑剤は、二種類以上のポリマー粒子により構成され、
前記二種類以上のポリマー粒子のうち少なくとも一種類の第一種ポリマー粒子は、平均円形度が０．９０以上である球形であって、装置本体内に収納される現像剤の極性とは逆極性のポリマー粒子であり、
前記二種類以上のポリマー粒子のうち少なくとも一種類の第二種ポリマー粒子は、鱗片形状の不定形であって、前記現像剤の極性と同極性のポリマー粒子であることを特徴とする。
【００２２】
プロセスカートリッジにあっては、少なくとも上記記載の現像装置を有し、画像形成装置本体に着脱可能に構成されたことを特徴とする。
【００２３】
画像形成装置にあっては、像担持体と、この像担持体に現像作用を行なう上記記載の現像装置と、を備えることを特徴とする。
【発明の効果】
【００２４】
本発明によれば、現像剤の帯電性を均一にし、装置使用初期（装置寿命前半）に発生するネガゴーストを改善し、不良画像の出ない技術を提供することが可能となる。
【発明を実施するための最良の形態】
【００２５】
以下に図面を参照して、この発明を実施するための最良の形態を例示的に詳しく説明する。ただし、この実施の形態に記載されている構成部品の寸法、材質、形状それらの相対配置などは、発明が適用される装置の構成や各種条件により適宜変更されるべきものであり、この発明の範囲を以下の実施の形態に限定する趣旨のものではない。
【実施例１】
【００２６】
以下に、本発明の実施例１について図面に沿って説明する。
【００２７】
図１に、本発明の実施例１に係る現像装置の一例を示す。同図は、現像装置の概略構成を示す縦断面図である。また、図２に、この現像装置を備えた、本実施例に係る画像形成装置の一例を示す。同図は、画像形成装置の概略構成を示す縦断面図である。
【００２８】
まず、図２を参照しながら、画像形成装置全体について説明し、続いて、図１を参照しながら現像装置について詳述する。
【００２９】
図２に示す画像形成装置は、プリンタエンジンとしての画像形成装置本体（以下単に「装置本体」という。）１００を備えている。
【００３０】
装置本体１００の内側には、像担持体としてドラム形の電子写真感光体（以下「感光ドラム」という。）１を備えている。感光ドラム１は駆動力が伝達されることにより、軸を中心に図２中の矢印Ｒ１方向に所定のプロセススピード（周速度）で回転駆動される。
【００３１】
感光ドラム１は、その表面が帯電装置としての帯電ローラ２によって帯電される。帯電ローラ２は、感光ドラム１表面に接触配置されており、感光ドラム１の矢印Ｒ１方向の回転に伴って従動回転する。帯電ローラ２には、帯電バイアス印加電源（不図示）によって、例えば交流電圧と直流電圧とが重畳された帯電バイアスが印加される。これにより、感光ドラム１表面が所定の極性、所定の電位に均一に帯電される。
【００３２】
帯電後の感光ドラム１表面は、露光装置によって静電潜像が形成される。露光装置は、レーザスキャナ１４ａ、ポリゴンミラー（不図示）、反射レンズ１４ｂ等を有しており、画像情報に基づいたレーザ光を感光ドラム１表面に照射して照射部分の電荷を除去し、静電潜像を形成するものである。
【００３３】
こうして感光ドラム１表面に形成された静電潜像は、本実施例に係る現像装置４によって現像剤としてのトナーが付着され、トナー像として現像される。なお、現像装置４については、後に詳述する。
【００３４】
感光ドラム１表面に形成されたトナー像は、転写装置としての転写ローラ５によってシート１３上に転写される。このシート１３は、給紙カセット１４に収納され給紙ローラ１２やレジストローラ１５等によって感光ドラム１上のトナー像と同期をとって矢印Ｐ方向へ転写ニップ部に供給されたものである。転写ローラ５に、転写バイアス印加電源（不図示）によって感光ドラム１上のトナー像と逆極性の転写バイアスが印加され、これにより、感光ドラム１上のトナー像がシート１３上に転写される。
【００３５】
感光ドラム１は、シート１３に対するトナー像の転写後に表面に残ったトナーがクリーニング装置６のクリーニングブレード７によって除去され、次の画像形成に供される。
【００３６】
一方、トナー像転写後のシート１３は、定着装置８に搬送され、定着ローラ８ａ、加圧ローラ８ｂによる加熱、加圧を受けて、表面のトナー像が定着される。トナー像定着後のシート１３は、装置本体１００外部に排出され、これにより、画像形成が完了する。
【００３７】
続いて、図１を中心に、本実施例に係る現像装置４について詳述する。
【００３８】
同図に示す現像装置４は、磁性一成分トナーを用いた現像装置であり、主にトナー１１を収納し、それをほぐし搬送するための撹拌部材１６と、搬送されたトナーを帯電させ、現像させるための現像剤担持体としての現像スリーブ１０と、現像剤規制部材としての現像ブレード９とで成り立っている。
【００３９】
現像スリーブ１０は、アルミニウムやステンレススチールのパイプによって形成された非磁性スリーブであり、現像装置４によって矢印Ｒ２方向に回転自在に支持されている。本実施例ではアルミ製の１６．０ｍｍ径の中空円筒管を用いた。現像スリーブ１０は、その長手方向（軸方向）の両端部に、コロ（不図示）が固定されており、これらコロを対向している感光ドラム１に当接させることにより、感光ドラム１表面との間に所定のギャッ
プ（間隙）を確保するようにしている。
【００４０】
また、現像スリーブ１０の内側には、マグネット１７が配設されている。マグネット１７は、円筒状に形成されており、その周方向にＮ極とＳ極とが交互に複数個形成されている。マグネット１７は、現像スリーブ１０が矢印Ｒ２方向に回転するのとは異なり、現像スリーブ１０の内側に固定的に配置されている。
【００４１】
上述の現像スリーブ１０表面には、現像ブレード９が当接されている。弾性ブレード９ｂは、ウレタンゴムを板状に形成したものであり、その基端部が支持板金９ａに固定されるとともに、その先端部を現像スリーブ１０表面に所定の圧力で当接させて弾性変形している。弾性ブレード９ｂは、上述のマグネット１７の磁力によって現像スリーブ１０表面に引き付けられたトナー１１の層厚を規制するものである。本実施例では弾性ブレード９ｂの厚みをｔ＝１．０ｍｍとし、現像スリーブ１０との当接圧を線圧で１９．６Ｎ／ｍに設定した。
【００４２】
現像スリーブ１０表面に担持されたトナーは、現像スリーブ１０の矢印Ｒ２方向の回転によって搬送されることによるトナー相互の摩擦帯電、及び現像ブレード９によって層厚が規制される際の現像スリーブ１０と弾性ブレード９ｂ間での摺擦による摩擦帯電により、適切な電荷が付与され、さらに、感光ドラム１表面に対向する現像領域へと搬送されていく。
【００４３】
このとき、現像スリーブ１０には、交流の現像バイアス印加電源と直流の現像バイアス印加電源とによって、交流と直流とが重畳された現像バイアスが摺動接点（不図示）を介して印加される。これにより、現像スリーブ１０上のトナーが、現像領域において、感光ドラム１に飛翔して静電的に静電潜像に付着され、静電潜像がトナー像として現像されるものである。
【００４４】
この現像ブレード９には、現像装置４の組立段階においてトナーがコートされない状態で、弾性ブレード９ｂの少なくとも現像スリーブ１０と当接する位置（接触部）に、下記の方法で潤滑剤が塗布されている。なお、潤滑剤を塗布する位置は、上記に限らず、現像スリーブ１０の少なくとも弾性ブレード９ｂと当接する位置であってもよい。
【００４５】
本実施例においては、潤滑剤として複数種類のポリマー粒子を混合させている。そこで、均一な分散を得るための手段として、ポリマー粒子を溶剤で分散させた潤滑剤を塗布する方法について以下に説明する。
【００４６】
図３は、潤滑剤の現像ブレードへの塗布方法を説明するための図である。
【００４７】
図３に示したようにして弾性ブレード９ｂの一部表面に潤滑剤を塗布する。先ず、潤滑剤（球形のポリマー粒子）を、揮発性の溶媒に、（潤滑剤）：（ＰＦ５０６０）：（ＩＰＥ）＝２．５：４：１１の質量比で分散・混合させる。ここでＰＦ５０６０はフロリナートであり、ＩＰＥはイソプロピルエーテルである。
【００４８】
本実施例では複数の形状の異なる、かつ極性の異なるポリマー粒子を混合させるため、潤滑剤は凝集しやすく不均一になりやすい。通常のスターラーのような低速撹拌手段だけでは均一に分散できなく、その状態で塗布し画像評価を行ったところ、帯電不均一な鱗状の白モヤ、黒モヤ画像が発生した。
【００４９】
このため、本実施例の潤滑剤の効果を引き出すためには、均一に分散する必要があり、本実施例ではホモジナイザー（ＩＫＡ社  商品名：ウルトラタラックス）のような強力な
分散処理機で、１５０００ｒｐｍで５分間撹拌を行った。このように、一度強力な分散機で潤滑剤を分散させると、その後はスターラーでの撹拌だけで十分であることがわかった。
【００５０】
次に、図３に示したように、上記のようにして調製した容器内の潤滑剤含有溶液２１を、上下左右に移動可能な塗布機２２のノズル２３で吸引する。現像ブレード９を固定配置させておき、ノズル２３を塗布開始位置まで移動する。その位置から、塗布終了位置まで、ノズル２３より溶液２１を吐出させながら移動させることによって塗布を行う（図中の２１’は塗布部分）。
【００５１】
また、塗布時においても使用する複数のポリマー粒子は凝集しやすいので、塗布時においては溶剤をスターラーのような低速（１００〜１０００ｒｐｍ）の撹拌手段により、常時均一に分散しておくと効果的である。
【００５２】
尚、球形のポリマー粒子を含有する溶液２１の上記比率は一例であり、混合溶液中のポリマー粒子濃度を変更することで、潤滑剤の塗布量を適宜に調整することが可能であり、溶媒揮発後の潤滑剤の塗布量が１．５〜１５ｇ／ｍ２の範囲であれば、濃度、ネガゴーストに対して効果があり、懸念されていた濃度ムラは発生しない。
【００５３】
上記方法により現像ブレード９に均一に塗布できることから、その後に組み込まれる現像スリーブ１０上にも長手均一にコートされる。
【００５４】
ここで、本実施例における潤滑剤のポリマー粒子の形状と、平均粒径の定義について説明する。
【００５５】
＜形状＞
本実施例における円形度は、粒子の形状を定量的に表現する簡便な方法として用いたものであり、本実施例では、東亞医用電子製フロー式粒子像分析装置ＦＰＩＡ−１０００を用いて測定を行い、測定された粒子の円形度を以下の式（１）によって求める。
円形度ａ＝Ｌ０／Ｌ  ・・・（１）
［式中、Ｌ０は粒子像と同じ投影面積を持つ円の周囲長を示し、Ｌは粒子像の周囲長を示す。］
【００５６】
本実施例において、円形度ａはトナー粒子の凹凸の度合いの指標であり、トナーが完全な球形の場合１．０００を示し、表面形状が複雑になるほど円形度は小さな値となる。
【００５７】
なお、本実施例で用いている測定装置である「ＦＰＩＡ−１０００」は、具体的な測定方法としては、予め容器中の不純物を除去した水１００〜１５０ｍｌ中に分散剤として界面活性剤、好ましくはアルキルベンゼンスルフォン酸塩を０．１〜０．５ｍｌ加え、更に測定試料を０．１〜０．５ｇ程度加える。試料を分散した懸濁液は超音波（５０ｋＨｚ，１２０Ｗ）を１〜３分間照射し、分散液濃度を１．２〜２．０万個／μｌとして、上記フロー式粒子像測定装置を用い、０．６０μｍ以上１５９．２１μｍ未満の円相当径を有する粒子の円形度分布を測定する。尚、分散液濃度を１．２〜２．０万個／μｌとすることで、装置の精度が保てるだけの粒子濃度を維持することができる。
【００５８】
測定の概略は、東亜医用電子社（株）発行のＦＰＩＡ−１０００のカタログ（１９９５年６月版）、測定装置の操作マニュアル及び特開平８−１３６４３９号公報に記載されているが、以下の通りである。
【００５９】
試料分散液は、フラットで扁平なフローセル（厚み約２００μｍ）の流路（流れ方向に
沿って広がっている）を通過させる。フローセルの厚みに対して交差して通過する光路を形成するように、ストロボとＣＣＤカメラが、フローセルに対して、相互に反対側に位置するように装着される。試料分散液が流れている間に、ストロボ光がフローセルを流れている粒子の画像を得るために１／３０秒間隔で照射され、その結果、それぞれの粒子は、フローセルに平行な一定範囲を有する２次元画像として撮影される。それぞれの粒子の２次元画像面積から、同一の面積を有する円の直径を円相当径として算出する。それぞれの粒子の２次元画像投影面積及び投影像の周囲長から上記の円形度算出式を用いて各粒子の円形度を算出する。
【００６０】
＜重量平均粒径＞
ポリマー粒子の重量平均粒径は、円相当径がｄｉからｄｉ＋１の範囲の粒子総重量をｆｉとしたとき、
重量平均粒径＝Σ（ｄｉ×ｆｉ）／Σｆｉ
のように定義される。
【００６１】
尚、上記パラメータは、すべて、東亞合成医用電子（株）製フロー粒子像分析装置ＦＰＩＡ−１０００を用いて測定した値を用いた。
【００６２】
本実施例では、トナーは重量平均粒径７μｍの磁性一成分のスチレン系ネガトナーにシリカ等の粒子を外添したものを用いた。
【００６３】
現像スリーブ１０は、表面にトナーが所望量を担持した時に適正な電荷が与えられるようにするために、フェノール樹脂にカーボン、電荷制御剤を含有した溶剤を、スプレー塗法によりコーティングした。
【００６４】
本実施例における潤滑剤について、上記構成の現像装置４で下記実験を行った。
【００６５】
現像装置４は、Ａ４サイズの５％印字で６０００枚通紙可能な装置を用い、ゴーストの目立ちやすい１５℃環境にて連続通紙で実験を行った。シート上に出力させる画像としては、文字や２５ｍｍ角の黒パターンをシート先端部分に構成させ、そのシート先端部分から現像スリーブ１周期分後のシート部分に約４０％ドット比率のハーフトーンとなるパターンを構成させた。そして、そのハーフトーン内に生じるゴースト画像の目立ち方で比較を行った。
【００６６】
判断基準は、×：非常に目立つ、△：文字・２５ｍｍ角の黒ともに目立たない程度、○：文字はわからない、◎：文字、２５ｍｍ角の黒ともにわからない、の４段階で判断した。
【００６７】
また、この時に発生するトナーの帯電ムラによる白モヤ、縦スジについても発生有無を確認した。
【００６８】
判断基準は、×：発生する、△：初期のみで、かつ画像の一部のみに発生、○：発生なし、の３段階である。
【００６９】
表１に実験結果を示す。
【表１】
2006106625.tif 000003
【００７０】
本実施例における潤滑剤の複数のポリマー粒子組み合わせとその結果は表１の（ａ）〜（ｇ）に示す通りである。なお、トナーに対してのポリマー粒子の極性は、トナー、もしくはポリマー粒子を鉄粉キャリアと混合させてブローオフ法で帯電量を測定し、トナーの帯電極性に対して＋（プラス）側か−（マイナス）側かの極性を判断した。
【００７１】
本実施例での球形ポリマー粒子（第一種ポリマー粒子）は、円形度では０．９８前後の、トナーの帯電極性とは逆極性の＋（プラス）側のものを使用した。また不定形ポリマー粒子（第二種ポリマー粒子）は鱗片形状で、帯電極性は−（マイナス）側である。ここで
、鱗片形状とは、鱗のような、薄板状の形状を言う。その平面形状は円形、楕円形、角形、不定型等、特に限定されるものではない。
【００７２】
表１において、（ｃ），（ｄ），（ｆ），（ｇ）の不定形ポリマー粒子のフッ化黒鉛１はフッ素含有率が６０〜７０％のもので体積抵抗が１０１０Ωｃｍ程度、（ｅ）のフッ化黒鉛２はフッ素含有率が３０〜３５％のもので体積抵抗１０６Ωｃｍ程度であり、抵抗が低めになっている。
【００７３】
（ｆ）は３種類のポリマー粒子を混合させたもので、球形ポリマー粒子としてメラミン樹脂粒子の異なる重量平均粒径のものを２種類と、不定形粒子としてフッ化黒鉛粒子を用いた。
【００７４】
（ｇ）は同じく３種類で、球形ポリマー粒子としてメラミン樹脂粒子と弱ポジ性であるチタン酸ストロンチウム粒子を用い、不定形粒子としてフッ化黒鉛粒子を用いた。
【００７５】
比較例として、帯電極性が−（マイナス）側であるシリコーン樹脂粒子のみの場合（ｈ）、メラミン樹脂粒子のみの場合（ｉ）、（ｂ）の比較として球形のシリコーン樹脂粒子を用いた場合（ｊ）を挙げた。
【００７６】
（ｈ）のシリコーン樹脂粒子のみではゴーストが非常に目立っており、（ｉ）ではゴーストは問題にならないレベルであるが、使用初期において白モヤ、縦スジが発生していた。
【００７７】
比較例（ｊ）では（ｂ）のシリコーン樹脂の不定形粒子に対して球形粒子を用いて、（ｂ）との形状差を確認した。シリコーン樹脂粒子が球形になったことで、ゴースト現象には同様の効果が得られたが、画像一部で白モヤ／縦スジが発生するようになり、この現象に対しては鱗片状の不定形状が重要な要素であることがわかった。
【００７８】
これらに対し、（ａ）〜（ｇ）においてはゴーストも目立たなく、かつ白モヤ、縦スジといった問題も発生しないことが検証された。
【００７９】
この中で（ｃ）と（ｄ）を比べた場合、（球形ポリマー重量平均粒径）＜（不定形のポリマー重量平均粒径）の関係にある方が、ゴーストと白モヤ、縦スジの発生しない領域があり、混合比率を変えての効果確認をしたところラチチュードも広いことがわかった。
【００８０】
球形ポリマー粒子はネガゴースト軽減には重量平均粒径が０．０１〜３μｍであることが必要で、その球形ポリマー粒子に対して、ゴースト軽減効果があり、かつ白モヤ、縦スジが抑えられる不定形ポリマー粒子の重量平均粒径は１〜６μｍが良かった。
【００８１】
不定形ポリマー粒子の重量平均粒径の上限が６μｍであるのは、トナー重量平均粒径以上の大きさになると、トナーの帯電そのものに影響を与える、もしくは潤滑剤としての効果が小さくなることがあるためである。
【００８２】
また、（ｅ）のように不定形粒子の抵抗を低めにすることで、球形粒子のポジの帯電を低く均しやすくなるために、帯電性を調整することが容易になり、ゴーストと白モヤ、縦スジの発生しないポリマー粒子の比率の範囲が広くとれることがわかった。詳細の検討結果から、（ｄ）のような１０１０Ωｃｍ程度の絶縁体でも本実施例の効果が得られるが、よりラチチュードが広く調整しやすい範囲として不定形ポリマー粒子の体積抵抗が１０４〜１０８Ωｃｍの中抵抗であることが好ましいことがわかった。
【００８３】
また、（ｆ），（ｇ）は弱ポジ性の粒子を多めに混合させることで、球形ポリマー粒子（Ａ）のポジ性を弱めにし、不定形のポリマー粒子を少量組み合わせて、帯電性を調整することもできる。
【００８４】
このように、使用するトナーに対して逆極性の球形ポリマー粒子と、トナーに対して同極性の不定形ポリマー粒子との２種類以上の粒子を混合させた剤を用いることで、潤滑剤としての作用だけでなく、トナーの電荷安定性のための適宜な電荷付与の作用を得ることができ、現像特性を安定させることが可能となる。
【００８５】
本実施例では、ネガトナーについて述べたが、ポジトナーについても同様に逆極性の球形ポリマー粒子、トナーと同極性の不定形のポリマー粒子を選択することで、同じ効果を得ることができる。特に、ポジトナーに対しては球形ポリマー粒子としてフッ素樹脂粒子、不定形ポリマー粒子としては酸化チタン、酸化スズ等が有効であることがわかった。
【００８６】
以上のように、使用するトナーに対して逆極性の球形ポリマー粒子とトナーと同極性の不定形ポリマー粒子を２種類以上混合させた潤滑剤を、現像スリーブと現像ブレード間に塗布した現像装置を用いることで、現像装置の使用初期に発生しやすいネガゴーストと、白モヤ、縦スジを抑えることが可能となる。
【実施例２】
【００８７】
以下に、本発明の実施例２について説明する。なお、本実施例に係る画像形成装置は、上述した実施例１に係る画像形成装置と同様の構成であり、その説明は省略する。
【００８８】
本実施例では、円形度の高いトナーとの組み合わせについて説明するものであり、本発明者は検討の結果、円形度の高いトナーほど本発明の効果が得られることを確認した。
【００８９】
円形度の高いトナーとは、そのトナーの重量平均粒子径Ｘが５〜１２μｍであり、かつトナーの円相当径３μｍ以上の粒子において、円形度が０．９００以上の粒子を個数基準の累積値で９０％以上有し、かつ円形度０．９５０以上の粒子の個数累積基準値Ｙとトナー重量平均粒子径Ｘとの関係が、
Ｙ≧（ｅｘｐ５．５１）×（Ｘ−０．６４５  ）  ・・・（２）
（ただし、５．０＜Ｘ≦１２．０）
を満たすトナーである。
【００９０】
円形度の高いトナーは、歪な形状のトナーより現像性に優れており、適正なプロセス制御をすることにより高品質な画像形成装置を提供することが可能となるため、将来有望視されている。
【００９１】
しかしながら、これらの形状のトナーは従来の歪な形状のトナーに比べ、全く電荷を持っていない使用初期の段階では、一度の現像ブレードと現像スリーブとの摩擦帯電だけでは所定の電荷には至らない、あるいは球形形状であるがために現像スリーブ回転１周目と２周目での現像スリーブ上でのトナーのコート密度の差が大きくなり、強いネガゴーストが発生することがある。
【００９２】
本実施例では、重量平均粒径７μｍであるネガトナー代表例としてスチレン系樹脂トナーＡ、ポリエステル系樹脂トナーＢについて確認した。この場合、スチレン系樹脂トナーＡの方がポリエステル系樹脂トナーＢより帯電性は高い。
【００９３】
表２はトナーＡ、表３はトナーＢにおいて、Ｙ値が低い（円形度が低い）場合と高い（円形度が高い）場合とを比較した。
【００９４】
このとき実験に用いた潤滑剤は、実施例１で説明した表１の実施例（ｄ）、比較例１，２の３種類である。
【００９５】
実施例１と同様に、現像装置は、Ａ４サイズの５％印字で６０００枚通紙可能な装置を用い、ゴーストの目立ちやすい１５℃環境にて連続通紙で実験を行った。シート上に出力させる画像としては、文字や２５ｍｍ角の黒パターンをシート先端部分に構成させ、そのシート先端部分から現像スリーブ１周期分後のシート部分に約４０％ドット比率のハーフトーンとなるパターンを構成させた。そして、そのハーフトーン内に生じるゴースト画像の目立ち方と、白モヤと縦スジについて比較を行った。
【００９６】
このときの画像の判断基準は実施例１と同様である。
【００９７】
表２に示すトナーＡの円形度が低い場合は、比較例１の潤滑剤でゴーストは△レベルであり、比較例２の潤滑剤ではゴーストは良くなるが、白モヤが若干発生した。一方、円形度の高いトナーではゴーストが悪く、比較例２の潤滑剤では逆に白モヤと縦スジが顕著に発生した。
【００９８】
それに対し、本実施例の潤滑剤（ｄ）においては、トナーの円形度の高さに関係なく、ゴースト、白モヤ、縦スジの発生を抑えることができ、特にゴースト、白モヤが顕著に発生していた円形度の高いトナーにおいては効果が大きい。
【表２】
2006106625.tif 000004
【００９９】
表３に示すトナーＢの場合、トナーＡと同様に比較例１の潤滑剤では円形度が高いトナーにおいてはネガゴーストが強く発生した。比較例２の潤滑剤では、ネガゴーストはかなり改善され、トナーＡほどではないが、白モヤ、縦スジが発生することがあった。これらに対し、本実施例の潤滑剤（ｄ）においては、ゴースト、白モヤ、縦スジともに問題ないレベルにすることが可能となった。
【表３】
2006106625.tif 000005
【０１００】
以上のように、本実施例において円形度の高いトナーと組み合わせることで、本発明の効果がより十分に発揮でき、高品質な画像が得られるとともに、
問題になっていたネガゴーストと白モヤ、縦スジを抑えることができた。
【０１０１】
上述した実施例１，２についてまとめると、以下の通りである。
【０１０２】
実施例１，２では、解決しようとしている課題が現像装置、あるいはプロセスカートリッジの装置使用初期（使用前半）であることに着目し、潤滑剤を用いて現像性を向上させる手段として、潤滑剤をマイクロキャリアとして作用させる構成にすることにより、装置使用初期の段階に発生する濃度薄、ネガゴーストに対して効果を得るものである。
【０１０３】
潤滑剤としては、具体的には、トナーの重量平均粒径より十分小さい、トナーとは逆極性の球形ポリマー粒子を用いる。現像スリーブ上、もしくは現像ブレードに付着させたポリマー粒子に接触するようにトナーが搬送されることで、ポリマー粒子は、トナーとは逆極性であることからマイクロキャリアとして作用し、以てトナーの帯電を促進させることができる。
【０１０４】
また、トナーとは逆極性のポリマー粒子は、潤滑剤としての役割と、トナーに対するマイクロキャリアとしての役割を得るのに円形度が０．９０以上の球形形状であることが望ましい。不定形の形状であるとトナーへの電荷付与性が低下するためである。
【０１０５】
ここで、比較的に帯電性の高い現像剤においては、逆極性のポリマー粒子のみの潤滑剤では、トナーが極小的に過剰帯電する領域としない領域とが生じる傾向にあるため、過剰帯電を低減させるためには、上記球形粒子に、鱗片形状の不定形で、かつトナーと同極性の粒子を混合させることが良いことがわかった。
【０１０６】
トナーとは逆極性のポリマー粒子、及び、トナーと同極性の不定形ポリマー粒子を適宜混ぜることで、潤滑剤の全体の帯電性を自由に調整することができる。よって、ゴーストに効果があり、かつ白モヤ、縦スジの発生を抑える程度に潤滑剤の帯電量を設定することができる。
【０１０７】
また、トナーと同極性のポリマー粒子が鱗片状形状であるのが良いのは、逆極性の球形ポリマー粒子間の帯電を横方向に均一にしやすいためであり、逆極性の球形ポリマー粒子の帯電量を抑えやすくなるためである。
【０１０８】
また、（球形ポリマー重量平均粒径）＜（不定形のポリマー重量平均粒径）の関係にある方が良いとしているのは、不定形のポリマー粒子は複数の球形ポリマー粒子間の帯電量を均す作用をするためであり、ゴーストと白モヤ、縦スジを抑えられる設定範囲が広く取れるためである。
【０１０９】
球形ポリマー粒子はネガゴースト軽減には重量平均粒径が０．０１〜３μｍであることが必要で、その球形ポリマー粒子に対して、ゴースト軽減効果があり、かつ白モヤ、縦スジが抑えられる不定形ポリマー粒子の重量平均粒径は１〜６μｍが良い。不定形ポリマー粒子の重量平均粒径の上限が６μｍであるのは、トナー重量平均粒径以上の大きさになると、トナーの帯電そのものに影響を与える、もしくは潤滑剤としての効果が小さくなるおそれがあるためである。
【０１１０】
また、潤滑剤としては、トナーの極性に応じたポリマー粒子を選択することが好ましい
。そして、使用されるトナーが、どのような形状のトナーであっても効果を得ることができるが、特に以下のようなトナーにおいては効果が大きいことがわかった。
【０１１１】
使用されるトナーは、その重量平均粒子径Ｘが５〜１２μｍであり、かつトナーの円相当径３μｍ以上の粒子において、円形度が０．９００以上の粒子を個数基準の累積値で９０％以上有し、かつ円形度０．９５０以上の粒子の個数累積基準値Ｙとトナー重量平均粒子径Ｘの関係が、
Ｙ≧ｅｘｐ５．５１×Ｘ−０．６４５  ・・・（２）
（但し、５．０＜Ｘ≦１２．０）
を満たすトナーである。
【０１１２】
このような円形度の高いトナーは、従来の歪な形状のトナーに比べ、同一体積に対する表面積が異なるため、帯電する電荷量も少なめになり、特に装置使用初期においては電荷分布がブロードになりやすい。よって、装置使用初期においては強いネガゴーストが発生しやすい。
【０１１３】
これに対し、実施例１，２で説明した潤滑剤を選択することにより、ネガゴースト防止に対する効果は大きく、かつ白モヤ、縦スジの発生が抑えられた良好な画像が得ることができる。
【図面の簡単な説明】
【０１１４】
【図１】本発明の実施例に係る現像装置の一例を示す概略図である。
【図２】本発明の実施例に係る画像形成装置の一例を示す概略図である。
【図３】本発明の実施例に係る潤滑剤の現像ブレードへの塗布方法を説明するための図である。
【図４】従来の画像形成装置を示す概略図である。
【図５】ネガゴーストを説明するための図である。
【符号の説明】
【０１１５】
１  感光ドラム
２  帯電ローラ
３  潤滑剤
４  現像装置
５  転写ローラ
６  クリーニング装置
７  クリーニングブレード
８  定着装置
９  現像ブレード
１０  現像スリーブ
１１  トナー
１７  マグネット
１００  画像形成装置本体
【図１】
2006106625.tif 000006
【図２】
2006106625.tif 000007
【図３】
2006106625.tif 000008
【図４】
2006106625.tif 000009
【図５】
2006106625.tif 000010